(57)【要約】【課題】  優れた制振性能と耐熱性を兼備した熱可塑性ポリエステルエラストマーを提供する【解決手段】  ジカルボン酸成分と主として１，４−ブタンジオールからなるジオール成分とから構成されたポリエステルからなるハードセグメントと、主として炭素数が５〜１２の脂肪族ジオールをジオール成分とした脂肪族ポリカーボネートからなるソフトセグメントが結合されてなる熱可塑性ポリエステルエラストマーであって、ハードセグメントに用いられる全ジカルボン酸成分に対して、テレフタル酸または２，６−ナフタレンジカルボン酸を９０〜７０モル％、イソフタル酸を１０〜３０モル％含有する熱可塑性ポリエステルエラストマー。【選択図】  なし【特許請求の範囲】
【請求項１】
ジカルボン酸成分と主として１，４−ブタンジオールからなるジオール成分とから構成されたポリエステルからなるハードセグメントと、主として炭素数が５〜１２の脂肪族ジオールをジオール成分とした脂肪族ポリカーボネートからなるソフトセグメントが結合されてなる熱可塑性ポリエステルエラストマーであって、ハードセグメントに用いられる全ジカルボン酸成分に対して、テレフタル酸または２，６−ナフタレンジカルボン酸を９０〜７０モル％、イソフタル酸を１０〜３０モル％含有することを特徴とする熱可塑性ポリエステルエラストマー。
【請求項２】
上記ハードセグメントの量が６５〜９５質量％であり、該熱可塑性ポリエステルエラストマーの損失正接（ｔａｎδ）の極大値が０．１８以上である請求項１記載の熱可塑性ポリエステルエラストマー。
【請求項３】
該熱可塑性ポリエステルエラストマーの融点が、１７５〜２２５℃であることを特徴とする請求項１、２のいずれかに記載の熱可塑性ポリエステルエラストマー。
【請求項４】
請求項１〜３のいずれかに記載の熱可塑性ポリエステルエラストマーからなるシートまたは成形体。
【請求項５】
請求項１〜３のいずれかに記載の熱可塑性ポリエステルエラストマーを用いて構成される制振材料。
【発明の詳細な説明】
【技術分野】
【０００１】
本発明は制振性に優れた熱可塑性ポリエステルエラストマーおよび、その成形体に関するものであり、一般機械、建築構造物、乗物、家電製品、ＯＡ機器等の各種構造部材として用いられるものである。さらに詳しくは、弾性糸及びブーツ、ギヤ、チューブ、パッキンなどの成形材料として、例えば自動車、家電部品などの制振性および耐熱性、耐久性が要求されるものに適する。
【背景技術】
【０００２】
近年、交通機関の発達や工業地帯への居住地の接近に従って、騒音や振動の問題が公害として、社会問題化されるようになっている。また、生活空間においても、騒音や振動を抑制し、快適な生活環境になるように改善を求める傾向にある。これに対応して、騒音源や振動源である金属材料に接触する部材に、制振性能を付与することが求められている。
【０００３】
ここで、制振性能とは、騒音や振動を発生する部材自体の振動エネルギーを吸収して、熱エネルギーに変換し、振動速度あるいは振動振幅を減衰させて、音響放射や振動を少なくする機能のことである。
【０００４】
制振性を付与する方法の一つとして、金属材料間に粘弾性を有する中間層を挟み込んだ複層構造の複合型制振材料等が提案されている。一般に、このような制振材料の制振性能は、その中間層の粘弾性に依存している。この制振性能は損失係数（ｔａｎδ（δは損失角）、外部からの振動エネルギーが内部摩擦により熱エネルギーに変換する尺度を示す）で評価でき、ｔａｎδは、個々の樹脂のガラス転移温度（Ｔｇ）付近で極大値を示し、この極大ピーク温度近傍で、もっとも制振性能が発揮されることが知られている。しかし、損失正接（ｔａｎδ）の極大ピーク温度領域は通常の樹脂では狭い。
【０００５】
従来、このような制振材料の粘弾性中間層としては、ポリエステル樹脂を単独（例えば、特許文献１参照。）、或いは、可塑剤を添加した材料（例えば、特許文献２参照。）、有機過酸化物を配合して架橋した材料（例えば、特許文献３、特許文献４参照。）が提案されている。しかしながら、これらの制振性能は低い。
【０００６】
その他にも、発泡ポリウレタン樹脂（例えば、特許文献５参照。）、ポリアミド樹脂を（例えば、特許文献６参照。）を使用する技術等が知られている。しかしながら、これらは吸水性を有し、加工が限定され、耐久性が低い問題がある。
【０００７】
制振材料の有効温度範囲を拡大する方法として、Ｔｇの異なる２つもしくは３つの樹脂を複合化する技術（特許文献７、特許文献８参照。）や、ゴムをブレンドする技術（特許文献９、１０参照。）が検討された。しかしながら、当該樹脂組成物では、各々の樹脂との相溶性が悪く、主成分中に他の成分を均質に分散させることが難しく、さらに樹脂／樹脂もしくは樹脂／ゴム界面の相互作用力が低く、不均一となり、結果として、当該樹脂組成物は制振材料としての機械強度が低下する場合があった。
【０００８】
さらに、Ｔｇの異なる樹脂を複合化する技術として共重合があり、以前よりポリブチレンテレフタレート（ＰＢＴ）、ポリブチレンナフタレート（ＰＢＮ）をはじめとする結晶性ポリエステルをハードセグメントとし、ポリテトラメチレングリコール（ＰＴＭＧ）などのポリオキシアルキレン類及び／又はポリカプロラクトン（ＰＣＬ）、ポリブチレンアジペート（ＰＢＡ）などのポリエステルをソフトセグメントとした熱可塑性ポリエステルエラストマーが知られている。（例えば、特許文献１１）しかしながら、これらは制振性能を向上させるためにソフトセグメントの重量パーセントを上げるほど、耐熱性が低下するという問題がある。また、これら従来の熱可塑性樹脂ではｔａｎδの半値幅が狭いため、狭い温度範囲でしか制振性能を発揮できないという問題がある。
【先行技術文献】
【特許文献】
【０００９】
【特許文献１】特開昭５０−１４３８８０号公報
【特許文献２】特開昭５１−９３７７０号公報
【特許文献３】特開昭５１−４１０８０号公報
【特許文献４】特開昭５１−８３６４０号公報
【特許文献５】特開昭５１−９１９８１号公報
【特許文献６】特開昭５６−１５９１６０号公報
【特許文献７】特開昭６２−２９５９４９号公報
【特許文献８】特開昭６３−２０２４４６号公報
【特許文献９】特開平８−１７６３５２号公報
【特許文献１０】特開２００５−４１９４３号公報
【特許文献１１】特開２００３−１９２７７８号公報
【発明の概要】
【発明が解決しようとする課題】
【００１０】
本発明は、上記従来の樹脂や樹脂組成物の問題点を解決し、優れた制振性能と耐熱性を兼備した熱可塑性ポリエステルエラストマーを提供することを目的とする。
【課題を解決するための手段】
【００１１】
上記目的を達成するための鋭意検討した結果、ジカルボン酸成分と主として１，４−ブタンジオールからなるジオール成分とから構成されたポリエステルからなるハードセグメントに用いられる全ジカルボン酸成分に対して、イソフタル酸を特定の範囲内で共重合することが重要であることを見出して本発明を完成した。すなわち、本発明は以下の構成を有する。
［１］  ジカルボン酸成分と主として１，４−ブタンジオールからなるジオール成分とから構成されたポリエステルからなるハードセグメントと、主として炭素数が５〜１２の脂肪族ジオールをジオール成分とした脂肪族ポリカーボネートからなるソフトセグメントが結合されてなる熱可塑性ポリエステルエラストマーであって、ハードセグメントに用いられる全ジカルボン酸成分に対して、テレフタル酸または２，６−ナフタレンジカルボン酸を９０〜７０モル％、イソフタル酸を１０〜３０モル％含有することを特徴とする熱可塑性ポリエステルエラストマー。
【００１２】
［２］  上記ハードセグメントの量が６５〜９５質量％であり、該熱可塑性ポリエステルエラストマーの損失正接（ｔａｎδ）の極大値が０．１８以上である［１］記載の熱可塑性ポリエステルエラストマー。
［３］  該熱可塑性ポリエステルエラストマーの融点が、１７５〜２２５℃であることを特徴とする［１］、［２］のいずれかに記載の熱可塑性ポリエステルエラストマー。
【００１３】
［４］  ［１］〜［３］のいずれかに記載の熱可塑性ポリエステルエラストマーからなるシートまたは成形体。
［５］  ［１］〜［３］のいずれかに記載の熱可塑性ポリエステルエラストマーを用いて構成される制振材料。
【発明の効果】
【００１４】
本発明の熱可塑性ポリエステルエラストマーは、ハードセグメントの全ジカルボン酸成分に対して、テレフタル酸または２，６−ナフタレンジカルボン酸を９０〜７０モル％、イソフタル酸を１０〜３０モル％含有するという単純な方法で下記特性を有した高品質な熱可塑性ポリエステルエラストマーを経済的に、かつ安定して製造できるという利点を有する。
本発明で得られたポリエステルエラストマーは優れた制振性能を有し、耐熱性に優れているという特徴を有する。該特性により、シートをはじめとする各種成形材料として使用できる。
【発明を実施するための形態】
【００１５】
以下、本発明の熱可塑性ポリエステルエラストマーについて詳細に説明する。
本発明の熱可塑性ポリエステルエラストマーにおいて、ハードセグメントのポリエステルを構成するジカルボン酸は、通常の芳香族ジカルボン酸が広く用いられ、主たる芳香族ジカルボン酸としてはテレフタル酸又はナフタレンジカルボン酸である必要がある。該共重合成分の含有量としては、９０〜７０モル％である必要があり、好ましくは９０〜７５モル％、より好ましくは９０〜８０モル％である。さらにイソフタル酸は１０〜３０モル％である必要があり、好ましくは１０〜２５モル％、より好ましくは１０〜２０モル％である。イソフタル酸量が１０モル％未満である場合、制振性能が低くなり、３０モル％を超える場合、融点が下がり、耐熱性が低下する。
その他の酸成分としては、ジフェニルジカルボン酸、５−ナトリウムスルホイソフタル酸などの芳香族ジカルボン酸、シクロヘキサンジカルボン酸、テトラヒドロ無水フタル酸などの脂環族ジカルボン酸、コハク酸、グルタル酸、アジピン酸、アゼライン酸、セバシン酸、ドデカン二酸、ダイマー酸、水添ダイマー酸などの脂肪族ジカルボン酸などが挙げられる。これらは樹脂の融点を大きく低下させない範囲で用いられ、その量は全酸成分の２０モル％未満、より好ましくは１０モル％未満である。２０モル％以上含有すると、結晶性が低下し、エラストマー特性を有さない。
【００１６】
また、本発明の熱可塑性ポリエステルエラストマーにおいて、ハードセグメントのポリエステルを構成するジオールは、主たる構成成分が１，４−ブタンジオールである必要がある。主たるとは８０モル％以上を意図しており、それ以外のジオール成分としてはエチレングリコール、１，３−プロピレングリコール、１，５−ペンタンジオール、１，６−ヘキサンジオール、１，８−オクタンジオールなどが挙げられる。ハードセグメントのポリエステルを構成するジオールとしては、１，４−ブタンジオールが９０モル％以上であることが好ましく、９５モル％以上であることがより好ましく、１００モル％であっても良い。
【００１７】
上記のハードセグメントのポリエステルを構成する成分としては、ブチレンテレフタレート／ブチレンイソフタレート単位あるいはブチレンナフタレート／ブチレンイソフタレート単位よりなるものが、物性および成形性の点で好ましく、ブチレンテレフタレート／ブチレンイソフタレートはコスト面でより好ましい。なお、ナフタレート単位の場合は、２，６体が好ましい。
【００１８】
また、本発明の熱可塑性ポリエステルエラストマーにおけるハードセグメントを構成するポリエステルとして好適な芳香族ポリエステルは、通常のポリエステルの製造法に従って容易に得ることができる。また、かかるポリエステルは、一般に数平均分子量１００００〜４００００を有しているものが望ましい。
【００１９】
また、本発明の熱可塑性ポリエステルエラストマーにおけるソフトセグメントを構成する脂肪族ポリカーボネート鎖は、主として炭素数５〜１２の脂肪族ジオール残基からなるものである必要がある。炭素数５〜１２の脂肪族ジオール残基は、脂肪族ポリカーボネートの全脂肪族ジオール残基のうち、８０モル％以上が好ましく、９０モル％以上がより好ましく、１００モル％であっても良い。これらの脂肪族ジオールとしては、例えば、１，５−ペンタンジオール、１，６−ヘキサンジオール、１，８−オクタンジオール、２，２−ジメチル−１，３−プロパンジオール、３−メチル−１，５−ペンタンジオール、２，４−ジエチル−１，５−ペンタンジオール、１，９−ノナンジオール、２−メチル−１，８−オクタンジオールなどが挙げられる。得られる熱可塑性ポリエステルエラストマーの柔軟性や低温特性の点より、炭素数５〜１２の脂肪族ジオールが好ましい。これらの成分は、以下に説明する事例に基づき、単独で用いてもよいし、必要に応じて２種以上を併用してもよい。これらの脂肪族ジオール以外として、エチレングリコール、１，３−プロピレングリコール、１，４−ブタンジオールなども２０モル％以下であれば、使用可能である。
【００２０】
本発明における熱可塑性ポリエステルエラストマーのソフトセグメントを構成する脂肪族ポリカーボネートジオールとしては、融点が低く（例えば、７０℃以下）かつ、ガラス転移温度が低いものが好ましい。一般に、熱可塑性ポリエステルエラストマーのソフトセグメントを形成するのに用いられる１，６−ヘキサンジオールからなる脂肪族ポリカーボネートジオールは、ガラス転移温度が−６０℃前後と低く、融点も５０℃前後となるため、低温特性が良好なものとなり、好ましい。その他にも、上記脂肪族ポリカーボネートジオールに、例えば、３−メチル−１，５−ペンタンジオールや１，９−ノナンジオールと２−メチル−１，８−オクタンジオールを適当量共重合して得られる脂肪族ポリカーボネートジオールは、元の脂肪族ポリカーボネートジオールに対してガラス転移点が若干高くなるものの、融点が低下もしくは非晶性となるため、低温特性が良好となる場合があるため、好ましい。
【００２１】
上記の脂肪族ポリカーボネートジオールは、必ずしもポリカーボネート成分のみから構成される必要はなく、他のグリコール、ジカルボン酸、エステル化合物やエーテル化合物などを少量共重合したものでもよい。共重合成分の例として、例えばダイマージオール、水添ダイマージオール及びこれらの変性体などのグリコール、ダイマー酸、水添ダイマー酸などのジカルボン酸、脂肪族、芳香族、または脂環族のジカルボン酸とグリコールとからなるポリ又はオリゴエステル、ε−カプロラクトンなどからなるポリエステル又はオリゴエステル、ポリテトラメチレングリコール、ポリオキシエチレングリコールなどのポリアルキレングリコール又はオリゴアルキレングリコールなどが挙げられる。
【００２２】
上記共重合成分は、実質的に脂肪族ポリカーボネートセグメントの効果を消失させない程度用いることができる。具体的には、脂肪族ポリカーボネートセグメント１００質量部に対して好ましくは４０質量部以下、より好ましくは３０質量部以下、さらに好ましくは２０質量部以下である。共重合量が多すぎる場合、得られた熱可塑性ポリエステルエラストマーの耐熱性が劣ったものになる。
【００２３】
本発明の熱可塑性ポリエステルエラストマーにおいて、ハードセグメントを構成するポリエステルとソフトセグメントを構成する脂肪族ポリカーボネート及び共重合体成分との質量比（ハードセグメントの含有量)は以下が好ましい。ハードセグメントは６５質量％以上が好ましく、より好ましくは７０質量％以上である。ハードセグメントは９５質量％以下が好ましく、より好ましくは９０質量％以下が好ましく、８８質量％以下がさらに好ましい。ハードセグメントが９５質量％より上であれば、エラストマー特性を有さず、６５質量％より下であれば耐熱性に劣る。
【００２４】
本発明の熱可塑性ポリエステルエラストマーにおいて、損失正接（ｔａｎδ）の極大値が０．１８以上であることが好ましく、より好ましくは０．２０以上である。ｔａｎδの極大値が０．１８より下であれば、制振性能に劣る。上限は本発明のポリマー組成の場合、０．４０以下である。
【００２５】
本発明の熱可塑性ポリエステルエラストマーは、上記のようなポリエステルからなるハードセグメント及び脂肪族ポリカーボネートからなるソフトセグメントが結合されてなるポリエステルエラストマーである。ここで、結合されてなるとは、ハードセグメントとソフトセグメントがイソシアネート化合物などの鎖延長剤で結合されるのではなく、ハードセグメントやソフトセグメントを構成する単位が直接エステル結合やカーボネート結合で結合されている状態をいう。たとえば、ハードセグメントを構成するポリエステル、ソフトセグメントを構成するポリカーボネート及び必要であれば各種共重合成分を溶融下、一定時間のエステル交換反応及び解重合反応を繰返しながら得ることが好ましい（以下ブロック化反応と称することもある）。
【００２６】
上記、ブロック化反応は、好ましくはハードセグメントを構成するポリエステルの融点ないし融点＋３０℃の範囲内の温度において行われる。この反応において、系中の活性触媒種はポリエステル重合に用いられる任意の触媒が用いられる。その濃度は、反応の行われる温度に応じて任意に設定される。すなわち、より高い反応温度においてはエステル交換反応及び解重合は速やかに進行するため、系中の活性触媒濃度は低いことが望ましく、また、より低い反応温度においてはある程度の濃度の活性触媒が存在していることが望ましい。
【００２７】
上記反応は、反応温度、触媒濃度、反応時間の組み合わせを任意に決定して行なうことができる。すなわち、反応条件は、用いるハードセグメント及びソフトセグメントの種類及び量比、用いる装置の形状、攪拌状況などの種々の要因によってその適正値が変化する。
【００２８】
上記反応条件の最適値は、例えば得られる熱可塑性ポリエステルエラストマーの融点及びハードセグメントとして用いたポリエステルの融点を比較し、その差が２℃〜６０℃となる場合である。融点差が２℃未満の場合、両セグメントが混合又は／及び反応しておらず、得られたポリマーは劣った弾性性能を示す。一方、融点差が６０℃を超える場合、エステル交換反応の進行が著しいため得られたポリマーのブロック性が低下しており、結晶性、弾性性能などが低下する。
【００２９】
上記反応によって得られた溶融混合物中の残存触媒は、任意の方法によってできる限り完全に失活しておくことが望ましい。触媒が必要以上に残存している場合、コンパウンド時、成形時などにエステル交換反応がさらに進行し、得られたポリマーの物性が変動することが考えられる。
【００３０】
本失活反応は、例えば前述の様式、すなわち亜燐酸、燐酸、燐酸トリフェニル、燐酸トリストリエチレングリコール、オルト燐酸、ホスホン酸カルベトキジメチルジエチル、亜燐酸トリフェニル、燐酸トリメチル、亜燐酸トリメチルなどの燐化合物などを添加することによって行われるが、これに限られるわけではない。
【００３１】
本発明の熱可塑性ポリエステルエラストマーは、少量に限り三官能以上のポリカルボン酸、ポリオールを含んでもよい。例えば無水トリメリット酸、ベンゾフェノンテトラカルボン酸、トリメチロールプロパン、グリセリンなどを使用できる。
【００３２】
本発明においては、主たるハードセグメントがポリブチレンテレフタレート／ブチレンイソフタレート単位である場合、得られる熱可塑性ポリエステルエラストマーの融点が１７５〜２１５℃であることが好ましい。さらに好ましくは１８５〜２１５℃である。
【００３３】
また、本発明においては、主たるハードセグメントがポリブチレンナフタレート／ブチレンイソフタレート単位である場合、得られる熱可塑性ポリエステルエラストマーの融点が１８０〜２２５℃であることが好ましい。さらに好ましくは１９０〜２２５℃である。
【００３４】
上記したように、エステル交換反応の進行が著しいとポリマーのブロック性が低下し、上記の融点を達成できない。本発明の熱可塑性ポリエステルエラストマーは、下記で説明するように、脂肪族ポリカーボネートジオールの分子量を予め高分子量化（５０００〜８００００が好ましい）して、ブロック化反応に供する。
【００３５】
本発明における脂肪族ポリカーボネートジオール分子量の調整方法は限定されないが、例えば、市販されている脂肪族ポリカーボネートジオールの分子量は、本発明の好ましい分子量範囲よりも低い範囲であるので、該市販されている低分子量の脂肪族ポリカーボネートジオールを予め鎖延長剤で高分子量化して分子量を調整する方法が好ましい。すなわち、予め鎖延長剤で高分子量化して脂肪族ポリカーボネートジオールの分子量を上記最適化範囲になるように調整してからブロック化反応に供給して反応を行うのが好ましい。これらは低分子量の脂肪族ポリカーボネートジオールと鎖延長剤の仕込み比を変えるという単純な方法で、市販品の低分子量の脂肪族ポリカーボネートジオールを用いて嘱望される任意の分子量に対応できる。
【００３６】
本発明においては、芳香族ジカルボン酸と脂肪族又は脂環族ジオールとから構成されたポリエステルと上記高分子量化してなる脂肪族ポリカーボネートジオールを溶融状態で反応させて製造することが好ましい。該要件を満たせば、製造条件等は限定されないが、例えば、以下の方法で実施するのが好ましい。
【００３７】
例えば、ポリ（ブチレンテレフタレート／ブチレンイソフタレート）と高分子量化された１，６−ヘキサンジオールからなるポリカーボネートジオールとを所定量を一括して反応缶に仕込み、不活性ガスで反応缶内の酸素を除去した後、反応缶内の圧力を減圧にする。該反応缶内の圧力は４００Ｐａ以下が好ましい。２７０Ｐａ以下がより好ましく、１４０Ｐａ以下がさらに好ましい。減圧度を保ったまま、攪拌させ、徐々に昇温させていき、反応物を溶解させながら、ポリブチレンテレフタレートの融点に対して５〜４０℃高い温度で反応を進行させる。該温度差は、７〜３５℃高い温度がより好ましく、１０〜３０℃高い温度がさらに好ましい。該温度差が５℃より低いと、ポリ（ブチレンテレフタレート／ブチレンイソフタレート）が固化し、均一混合ができないため、得られる熱可塑性ポリエステル系エラストマーの品質にバラツキが出てしまう可能性がある。また、４０℃よりも高い温度であると、反応の進行が早すぎるため、ランダム化され、耐熱性に乏しい熱可塑性ポリエステル系エラストマーができてしまう。反応時間としては、３６０分より短いことが好ましく、３００分より短いことがより好ましく、２４０分より短いことがさらに好ましい。反応時間が長くなりすぎると、生産サイクルが伸び、製造コストが上がる要因となる。それぞれの原料が均一になった時点で反応を終了させ、攪拌を停止し、反応缶下部の取り出し口より溶融した熱可塑性ポリエステル系エラストマーを取り出し、冷却固化させて、ストランドカッターなどのチップカッターで熱可塑性ポリエステル系エラストマーのチップを得る。
【００３８】
さらに、本発明の熱可塑性ポリエステルエラストマーには、目的に応じて種々の添加剤を配合して組成物を得ることができる。添加剤としては、公知のヒンダードフェノール系、硫黄系、燐系、アミン系の酸化防止剤、ヒンダードアミン系、トリアゾール系、ベンゾフェノン系、ベンゾエート系、ニッケル系、サリチル系などの光安定剤、帯電防止剤、滑剤、過酸化物などの分子調整剤、エポキシ系化合物、イソシアネート系化合物、カルボジイミド系化合物などの反応基を有する化合物、金属不活性剤、有機及び無機系の核剤、中和剤、制酸剤、防菌剤、蛍光増白剤、充填剤、難燃剤、難燃助剤、有機及び無機系の顔料などを添加することができる。
【００３９】
これらの添加物の配合方法としては、加熱ロール、押出機、バンバリミキサーなどの混練機を用いて配合することができる。また、熱可塑性ポリエステルエラストマー樹脂組成物を製造する際のエステル交換反応の前又は重縮合反応前のオリゴマー中に、添加及び混合することができる。
【実施例】
【００４０】
以下に実施例及び比較例を用いて、本発明を具体的に説明するがそれらに限定されるものではない。なお、本明細書において各測定は、以下の方法に従って行った。
（１）熱可塑性ポリエステルエラストマーの還元粘度
熱可塑性ポリエステルエラストマー０．０５ｇを２５ｍＬの混合溶媒（フェノール／テトラクロロエタン＝６０／４０（質量比））に溶かし、オストワルド粘度計を用いて３０℃で測定した。
【００４１】
（２）熱可塑性ポリエステルエラストマーの融点（Ｔｍ）
５０℃で１５時間減圧乾燥した熱可塑性ポリエステルエラストマーを示差走査熱量計ＤＳＣ−５０（島津製作所製）を用いて室温から２０℃／分で昇温し測定し、融解による吸熱のピーク温度を融点とした。  なお、測定試料は、アルミニウム製パン（ＴＡ  Ｉｎｓｔｒｕｍｅｎｔｓ社製、品番９００７９３．９０１）に１０ｍｇ計量し、アルミニウム製蓋（ＴＡ  Ｉｎｓｔｒｕｍｅｎｔｓ社製、品番９００７９４．９０１）で密封状態にして、窒素雰囲気で測定した。
【００４２】
（３）熱可塑性ポリエステルエラストマーの引張り弾性率
８０〜１００℃で５〜１２時間減圧乾燥した熱可塑性ポリエステルエラストマーのペレットを２００〜２２０℃で加熱しながら鉄板ではさみこみ、厚さ０．２〜０．５mmのシートを得た。これを用い、ＡＳＴＭ  Ｄ６３８に準拠して引張り弾性率を測定した。
【００４３】
（４）制振性（ｔａｎδ）
８０〜１００℃で５〜１２時間減圧乾燥した熱可塑性ポリエステルエラストマーのペレットを２００〜２２０℃で加熱しながら鉄板ではさみこみ、厚さ０．２〜０．５mmのシートを得た。この成形品を用いて動的粘弾性測定装置（ＵＢＭ社製Ｒｈｅｏｇｅｌ−Ｅ４０００）で測定した。
測定温度範囲：−８０℃〜１５０℃
昇温条件：２℃／ｍｉｎ
ここで、ｔａｎδは、試験片に１１Ｈｚの周期的な刺激を加え、その応答として歪み（または応力）をみた場合に、式ｔａｎδ＝Ｅ″（動的損失弾性率）／Ｅ′（動的貯蔵弾性率）で表される関係における損失角を示している。
【００４４】
脂肪族ポリカーボネートジオールの製造方法：
脂肪族ポリカーボネートジオール（宇部興産社製カーボネートジオールＵＨ−ＣＡＲＢ２００、分子量２０００、１，６−ヘキサンジオールタイプ）１００質量部とジフェニルカーボネート８．６質量部とをそれぞれ仕込み、温度２０５℃、１３０Ｐａで反応させた。２時間後、内容物を冷却し、ポリマーを取り出した。分子量１００００であった。
【００４５】
脂肪族ポリカーボネートジオールの分子量
重水素化クロロホルム（ＣＤＣｌ３）に脂肪族ポリカーボネートジオールサンプルを溶解させ、Ｈ−ＮＭＲを測定することにより末端基を算出し、下記式にて求めた。
分子量＝１００００００／（（末端基量（当量／トン））／２）
【００４６】
芳香族ポリエステルの数平均分子量（Ｍｎ）
上記の熱可塑性ポリエステルエラストマーの還元粘度測定方法と同様の方法で測定して求めた還元粘度（ηｓｐ／ｃ）の値を用いて下記式に従って算出した。
ηｓｐ／ｃ＝１．０１９×１０−４  ×  Ｍｎ０．８９２９−０．０１６７
【００４７】
実施例１
数平均分子量３００００で、１１ｍｏｌ％イソフタル酸共重合ポリブチレンテレフタレート（ＰＢＴＩ）８５質量部と上記方法で調製した数平均分子量１００００を有するポリカーボネートジオール１５質量部とを２２５℃〜２４５℃、１３０Ｐａ下で１時間攪拌した。樹脂が透明になったことを確認し、内容物を取り出し、冷却し、ポリマーを得た。得られたポリマーの各物性を測定し、その結果を表１に示す。本実施例で得られた熱可塑性ポリエステルエラストマーはいずれの特性も良好であり高品質であった。
【００４８】
実施例２〜５
実施例１のＰＢＴＩにおけるイソフタル酸共重合量を変更したものと脂肪族ポリカーボネートジオール（数平均分子量１００００）の質量比を変更したものを用いて実施例２〜５の熱可塑性ポリエステルエラストマーを得た。ＰＢＴＩにおけるイソフタル酸共重合量はイソフタル酸の仕込み量を調整することで得た。本実施例で得られた熱可塑性ポリエステルエラストマーは実施例１で得られた熱可塑性ポリエステルエラストマーと同等の高品質を有していた。結果は表１に示す。
【００４９】
実施例６
数平均分子量３００００で、１６ｍｏｌ％イソフタル酸共重合ポリブチレンナフタレート（ＰＢＮＩ）８５質量部と上記方法で調製した数平均分子量１００００を有するポリカーボネートジオール１５質量部とを２２５℃〜２５０℃、１３０Ｐａ下で１時間攪拌した。樹脂が透明になったことを確認し、内容物を取り出し、冷却し、ポリマーを得た。得られたポリマーの各物性を測定し、その結果を表１に示す。本実施例で得られた熱可塑性ポリエステルエラストマーはいずれの特性も良好であり高品質であった。
【００５０】
比較例１、２
イソフタル酸を共重合していないポリブチレンテレフタレートを用いて、実施例１と同様の方法で比較例１の熱可塑性ポリエステルエラストマーを得た。本比較例で得られた熱可塑性ポリエステルエラストマーはｔａｎδが低く、制振性に劣る。
【００５１】
比較例３、４
実施例１のＰＢＴＩにおけるイソフタル酸共重合量を変更したものを用いて、実施例１と同様の方法で比較例３、４の熱可塑性ポリエステルエラストマーを得た。比較例３で得られた熱可塑性ポリエステルエラストマーは制振性能が低く、比較例４で得られた熱可塑性ポリエステルエラストマーは耐熱性に劣る。結果は表２に示す。
【００５２】
【表１】
2014047222.tif 000002
【００５３】
【表２】
2014047222.tif 000003
【産業上の利用可能性】
【００５４】
本発明で得られる熱可塑性ポリエステルエラストマーは優れた制振性能を有し、耐熱性に優れているという特徴を有するので、シートをはじめとする各種成形材料として使用できる。